СПОСОБ СИНТЕЗА ПОРОШКОВ ГЕКСАФЕРРИТА СТРОНЦИЯ И ПРОИЗВОДСТВА ПОСТОЯННЫХ МАГНИТОВ

1. Способ синтеза порошков гексаферрита стронция и производства постоянных магнитов, отличающийся тем, что для синтеза используются элементы криохимической технологии, водная суспензия ферритового порошка с целью дезагрегации агломератов частиц подвергается ультразвуковой обработке, прессование заготовки производится в магнитном поле, позволяющие производить продукт с более высокими значениями коэрцитивной силы и магнитной энергии.
12
19
3
2
3
3
3
2
3
3
2. Способ синтеза порошков гексаферрита стронция и производства постоянных магнитов по п.1, отличающийся тем, что элементом криохимической технологии является приготовление растворов индивидуальных сульфатов путем весового дозирования солей и введения добавок для увеличения содержания фазы SrFeO в следующих концентрациях СаСО- 1,2%, SiO- 0,25% и НВО- 0,3% или СаСО- 0,75%, SiO - 0,3% и НВО - 0,35%.
3. Способ синтеза порошков гексаферрита стронция и производства постоянных магнитов по п.1, отличающийся тем, что сублимационное обезвоживание криогранул при давлении Р 1,5 Па и температуре от 230 К (начало процесса) до 363 К (в конце сушки) производится по заданной программе, позволяющей избежать макроплавление криогранулята.
4. Способ синтеза порошков гексаферрита стронция и производства постоянных магнитов по п.1, отличающийся тем, что дезагрегация агломератов частиц, образующихся на предыдущих стадиях, проводится путем ультразвуковой обработки водной суспензии ферритового порошка с частотой 20-25 кГц в течение 20 мин.
5. Способ синтеза порошков гексаферрита стронция и производства постоянных магнитов по п.1, отличающийся тем, что прессование магнита проводится сухим способом в магнитном поле.